상기 얻 어 진 실리카 - 알루미나 는 건조 질량 기초 ( dry mass base ) 로 실리카 - 알루미나 : USY = 1 . 5 : 1 의 비로 USY ( A ) 와 혼합 되 고 , 그런 다음 반죽 되 고 , 1 . 8 mm 직경 의 실린더 형상 으로 압출 되 고 , 건조 되 며 지 지체 W 를 제공 하 기 위해 550 ℃ 에서 3 시간 동안 하소 된다 .